Brevet FR2332674A1 — publié le 19770617

La présente invention concerne une pièce souple chauffante, du type comportant un élément électrique chauffant formé drun fil métallique résistant chauffant entouré d'une gaine, cet élément chauffant étant fixé sur un substrat souple. Dans les pièces chauffantes connues de ce type, l'élément chauffant est généralement constitué d'un fil en alliage nickel-chrome (nichrome) ou nickel-cuivre (constantan) entouré d'une gaine en fibre de verre. De plus ces pièces chauffantes connues sont équipées d'un thermostat permettant de stabiliser à une certaine valeur la puissance calorifique dissipée. L'invention a pour but de réaliser une pièce chauffante sans thermostat et permettant d'obtenir une puissance calorifique constante. Ce but est atteint conformément à l'invention, du fait que le fil métallique chauffant est constitué d'un alliage à base de nickel et de fer dont la résistivité croit avec la température. Un tel alliage permet, avec des proportions convenables de nickel et de fer, d'obtenir une résistance électrique croissant en fonction de la température, de sorte que l'on obtient après un certain temps pendant lequel la température et la puissance dissipée croissent, une saturation de la valeur de cette température et de cette puissance. De plus, afin d'obtenir une bonne étanchéité aux liquides ainsi qu'un bon coefficient de transfert de chaleur, la gaine entourant le fil métallique chauffant est en caoutchouc silicone Avantageusement, l'alliage fer-nickel constitutif du fil chauffant contient 60 à 80 % de nickel et 20 à 40 % de fer. Avantageusement, la composition de l'alliage fer-nickel est d'environ 72 % de nickel et 28 % de fer. Les caractéristiques et avantages de l'invention, seront mieux compris à la lecture de la description qui va suivre d'un exemple de réalisation et en se référant au dessin annexé dans lequel - la figure unique est une coupe transversale à travers un élément chauffant d'une pièce souple chauffante selon un mode de réalisation de l'invention. La pièce chauffante, selon un exemple de l'invention, est constituée par un substrat en toile de jute sur lequel est cousu un cible chauffant d'une certaine longueur, ce substrat muni de son câble chauffant étant disposé dans une enveloppe par exemple en toile de coton. Une telle piècechauffante peut par exemple être utilisée pour constituer un chauffe-assiettes. Le câble chauffant dont on peut voir la coupe transversale sur la figure, se compose d'un fil électrique résistant 1 enroulé en hélice autour d'une âme en fibres -de coton ou filaments de verre 2. Une gaine 3 en caoutchouc silicone entoure le fil 1 et l'âme 2. Le fil 1 est constitué en un alliage de 72 % de nickel et de 28 % de fer. Cet alliage présente une résistivité croissant avec la température. En choisissant convenablement, pour une puissance calorifique donnée,les caractéristiques géométriques du fil 1 et le nombre de spires de fil 1 par unité de longueur du câble chauffant on peut obtenir une pièce chauffante dont la température se stabilise à une valeur donnée. Bien entendu diverses modifications peuvent etre apportées par l'homme de l'art aux dispositifs ou procédés qui viennent d'entre décrits uniquement à titre d'exemple non limitatif, sans sortir du cadre de l'invention. REVENDICATIONS 1. Pièce souple chauffante, du type comportant un élément électrique chauffant formé d'un fil métallique résistant chauffant entouré d'une gaine, cet élément chauffant étant fixé sur un substrat souple, caractériséeen ce que le fil métallique chauffant est constitué d'un alliage à base de nickel et de fer dont la résistivité croit avec la température. 2. Pièce souple chauffante selon la revendication l, caractérisée en ce que la gaine est en caoutchouc silicone. 3. Pièce souple chauffante selon la revendication 1, caractérisée en ce que l'alliage fer-nickel constitutif du fil chauffant contient 60 à 80 % de nickel et 20 à 40 % de fer. 4. Pièce souple chauffante selon la revendication 3, caractérisée en ce que la composition de l'alliage fer-nickel est d'environ 72 % de nickel et 28 % de fer.